"合成樹脂で両側をコーティングされる原紙と、合成樹脂層上に配置される少なくとも1つのトナー受容層とを含む、電子写真印刷法用の記録材料であって、前記トナー受容層が、水溶性又は水分散性結合剤と、微粒子無機顔料と、帯電防止成分とを含むことを特徴とする、前記記録材料。合成樹脂層がポリオレフィンを含むことを特徴とする、請求項1に記載の記録材料。合成樹脂層が、0.95g/cm3を超える密度を有するポリエチレンと0.95g/cm3未満の密度を有するポリエチレンとの混合物を含むことを特徴とする、請求項2に記載の記録材料。0.95g/cm3を超える密度を有するポリエチレンが、総ポリオレフィン重量に対して60重量~80重量の量で合成樹脂層中に存在することを特徴とする、請求項3に記載の記録材料。トナー受容層が、水分散性結合剤としてエチレンアクリレートポリマー又はエチレンアクリレートコポリマーを含むことを特徴とする、請求項1に記載の記録材料。微粒子顔料が、酸化アルミニウム、酸化アルミニウム水和物又はケイ酸であることを特徴とする、請求項1に記載の記録材料。微粒子顔料が導電性顔料であることを特徴とする、請求項1に記載の記録材料。微粒子顔料が、アンチモン、インジウム、チタン、亜鉛又はスズの酸化物、あるいは、これらの元素の2つ以上の混合酸化物であることを特徴とする、請求項7に記載の記録材料。微粒子顔料が、10nm~2μmの平均粒径を有することを特徴とする、請求項1に記載の記録材料。微粒子顔料が、10m2g~400m2gのBET表面積を有することを特徴とする、請求項1に記載の記録材料。帯電防止成分が導電性ポリマーであることを特徴とする、請求項1に記載の記録材料。導電性ポリマーがポリスチレンスルホン酸であることを特徴とする、請求項11に記載の記録材料。導電性ポリマーがポリアニリン又はポリチオフェンであることを特徴とする、請求項11に記載の記録材料。原紙Aをユーカリパルプから製造した。叩解のため、約5の水性懸濁液高濃度物質としてのパルプを、リファイナーを用いて36°SRの細末度まで磨砕した。平均繊維長さは0.64mmであった。低濃度物質中のセルロース繊維濃度は、セルロース懸濁液の重量に対して1重量であった。添加剤として、例えば、0.4重量のカチオン性デンプン、0.48重量の中性サイズ剤としてのアルキルケテンダイマーAKD、0.36重量の湿潤強度剤としてのポリアミンポリアミドエピクロロヒドリン樹脂Kymene商標、及び10重量の天然CaCO3を低濃度物質に添加した。特定される量は、パルプの重量に対するものである。pH値を約7.5に調整された低濃度物質を、ヘッドボックスから抄紙機のワイヤースクリーンへ輸送し、その後、抄紙機のワイヤーセクション中でウェブを脱水することによって、シートを形成した。圧縮セクションでは、ウェブの重量に対して含水量60重量に達するまで、ペーパーウェブを更に脱水した。抄紙機の乾燥セクションにおいて、加熱された乾燥シリンダーを用いて追加の乾燥を実施した。坪量160g/m2と水分約7とを有する原紙が得られた。炭酸カルシウム及びカオリンの顔料混合物と、デンプンと、スチレンアクリレート結合剤と含むコーティング組成物を使用して、各側が15g/m2のコーティング重量を有するように原紙の両側をコーティングし、そして、次に、乾燥させ、カレンダーを使用して平滑化した。得られる材料を、以下に原紙Aと特定する。原紙Bは、原紙Aと同じ方法でユーカリパルプから製造した。しかしながら、原紙Bは、完成後に原紙ウェブがTiO2を乾燥固体に対して10重量含むような量で、パルプ分散液中に二酸化チタンを更に含むものである。別のコーティング組成物を付与せずに、この原紙Bを、次の押出しコーティングのために直接使用した。20重量の低密度ポリエチレンLDPE,0.923g/cm3と、70重量の高密度ポリエチレンHDPE,d=0.964g/cm3と、10重量の二酸化チタンルチルとのポリエチレン-二酸化チタン混合物を使用して、押出しラミネーター中に約250m/分の速度で約20g/m2のコーティング重量で原紙A及びBの両側をコーティングした。得られる両側の表面がDIN4768によるRz値として測定される粗さ0.9μmを有するように、冷却シリンダーを選択した。得られる材料は、次に以下にA1及びB1と特定され、そして、両側で高光沢表面を有していた。同様に、原紙A及びBを同じポリエチレン-二酸化チタン混合物で押出しコーティングしたが、その後に印刷を受けることを意図された側の得られる表面が11.2μmの粗さRzを有するように、冷却シリンダーが選択された。印刷を受けることを意図されていない側では、この側に14.1μmの粗さRzが与えられるように、冷却シリンダーが選択された。得られる材料は、以下にA2及びB2として参照され、そして、印刷を受けることを意図される側で艶消し構造化された表面を有する。樹脂コーティング紙A1及びB1の両側の表面、並びに、樹脂コーティング紙A2及びB2の印刷を受けることを意図された表面を、コロナ放電で処理した後、コーティング混合物でコーティングして、乾燥させた。コーティング混合物のコーティング重量は、0.5g/m2の乾燥付与を生じさせるように選択された。コーティング混合物の組成を以下に示す。コーティング組成物a比較例35.7のポリマー含有量を有する27.9gのエチレンアクリレート分散液MICHEMPRIME商標4990R.E.Michelmanベルギーにより入手可能に、0.1gのSURFYNOL商標440湿潤強度剤AirProductsオランダより入手可能及び72gの水を加えた。コーティング組成物b本発明MICHEMPRIME商標4990R.E.エチレンアクリレート分散液22.4gを、伝導性微粒子顔料アンチモンドープ酸化スズFS-10D固形分20.5製造業者石原産業株式会社日本の分散液9.8g、SURFYNOL商標440の湿潤剤0.1g及び水67.7gと混合した。コーティング組成物c本発明水27g中の3.0gの伝導性顔料アンチモンドープチタンスズ酸化物FT-2000,製造業者石原産業株式会社日本の分散液を調製し、そして、ローター-ステーター混合システムIKA商標ドイツ連邦共和国によるULTRA-TURRAX商標を使用して顔料の平均粒径が180nmになるまで処理した。この方法で調製された分散液に、MICHEMPRIME商標4990R.E.エチレンアクリレート分散液22.4g、SURFYNOL商標440の湿潤剤0.1g及び水47.5gを加えた。コーティング組成物d比較例2gのポリビニルアルコールKuraraySpecialtiesGmbHEuropeドイツ連邦共和国より入手可能なMowiol商標40-88を、固形分30重量を有するAEROXIDE商標ALUC製造業者EvonikDegussaAGドイツ連邦共和国の分散液60g、SURFYNOL商標440の湿潤剤0.1g及び水37.9gと混合した。コーティング組成物e本発明MICHEMPRIME商標4990R.E.エチレンアクリレート分散液16.3gを、固形分20重量を有するAEROSIL商標300製造業者EvonikDegussaAGドイツ連邦共和国の分散液29.0g、ポリスチレンスルホン酸VERSA商標TL130,製造業者AkzoNobelSurfaceChemistryABスウェーデン,ポリマー含有量30重量の分散液3g、SURFYNOL商標440の湿潤剤0.1g及び水51.6gと混合した。コーティング組成物f本発明MICHEMPRIME商標4990R.E.エチレンアクリレート分散液13.3gを、固形分20重量を有するAEROSIL商標300製造業者EvonikDegussaAGドイツ連邦共和国の分散液29.0g、PEDOT:PSSCLEVIOS商標P,製造業者HCStrackCLEVIOSGmbHドイツ連邦共和国,ポリマー含有量1.3重量の分散液38.5g、SURFYNOL商標440の湿潤剤0.1g、ジエチレングリコール5g、GLASCOL商標LE520アクリルコポリマー分散液2g及び水12.1gと混合した。得られた記録材料に、以下に記載の試験を行った。表面抵抗性くし形電極を使用してDIN53483により測定され、結果はlogOhm/cmで表示された。接着性試験:DIN-A4サイズの支持体材料の2枚のシートを、23°C及び50相対湿度に上下に重ねて置き、そして、重さ10kgでロードした。65時間後、シートを手作業ではがして、付着/接着を検査した。:接着性なし○:わずかに接着性あり-:強力な接着性ありトナー付着性:HP商標Indigo商標6000タイプの電子写真プリンターを使用して記録材料を印刷して、TESA4104タイプの接着テープのストリップを接着及び剥離させることによって、23°Cに50相対湿度でトナーの付着性を評価した。:トナー層が損傷を受けずに残る○:トナー層がわずかに引き剥がされる-:支持体からトナー層が完全に引き剥がされる光沢斑点に対する印刷の外観検査:HP商標Indigo商標6000タイプの電子写真プリンターを使用して記録材料を印刷して、印刷画像を視覚的に評価する。:光沢斑点なし-:光沢斑点が認められる試験結果を以下の表1に要約する。更に、乾燥トナーを使用するプリンター、すなわち、XEROX商標のIGen商標3及びKodak商標のNeXpress商標を用いた印刷試験を実施した。表2は試験結果3つのプリンターでの平均値を示す。記録シートへのトナー転移は、均質に印刷されたインク領域での均一性に基づいて視覚的に評価された。ここで、は良好な均一性を意味し、○は濃度におけるわずかな変動を表し、そして、-は印刷画像の濃度におけるかなりの変動を表す。試験結果の評価本発明によるコーティング組成物を使用した場合に、電子写真印刷法を使用して液体トナー及び乾燥ドナーの両方で印刷可能な記録材料を得られることが分かった。得られる画像は銀塩写真のものに匹敵する外観及び触覚を有する。本発明による記録材料では、表面に対するトナー付着性が良好であり、シートは互いに接着せず帯電を生じさせないが、乾燥トナーを使用する場合でも均一なトナー転移を達成する。トナー中に添加剤として使用される油滴により生じる光沢斑点を確実に防止する。"